(57)【要約】      （修正有）【課題】優れたマイクロ摩耗耐久特性を有する耐久性ポリオキシメチレン組成物、および耐久性ポリオキシメチレン組成物で作られるランプを提供する。【解決手段】３．３重量％の１，３−ジオキソランをコモノマとして含む９０．５重量％から９２．５重量％のポリオキシメチレン共重合体と、０．５重量％から３．０重量％の無機充填剤と、３．０重量％から１０．０重量％の潤滑剤と、１．０重量％から３．０重量％の核形成剤と、０．５重量％から１．０重量％の安定剤と、０．５重量％から２．０重量％の帯電防止剤とを含むポリオキシメチレン組成物。【選択図】なし【特許請求の範囲】
【請求項１】
負荷２．５ｇ、速度８インチ／秒、相対湿度１３％から１７％の環境湿度、および３℃から１０℃の環境温度条件で６００，０００回往復後の条件において、１μｍ以下の最大摩耗深さあるいは１０μｍ２以下の摩耗面積のうち少なくとも一方のマイクロ摩耗減量を有するポリオキシメチレン組成物であって、
３．３重量％の１，３−ジオキソランをコモノマとして含む９０．５重量％から９２．５重量％のポリオキシメチレン共重合体と、
０．５重量％から３．０重量％の無機充填剤と、
３．０重量％から１０．０重量％の潤滑剤と、
１．０重量％から３．０重量％の核形成剤と、
０．５重量％から１．０重量％の安定剤と、
０．５重量％から２．０重量％の帯電防止剤と
を含むポリオキシメチレン組成物。
【請求項２】
前記潤滑剤は、変性ポリオレフィンである請求項１に記載のポリオキシメチレン組成物。
【請求項３】
前記変性ポリオレフィンは、無水マレイン酸変性ポリオレフィンを含む請求項２に記載のポリオキシメチレン組成物。
【請求項４】
前記無機充填剤は、平均粒子サイズが１００ｎｍ以下のナノグレード酸化亜鉛微粒子を含む請求項１から３の何れか１項に記載のポリオキシメチレン組成物。
【請求項５】
前記核形成剤は、モンタン酸のナトリウム塩および長鎖の直鎖カルボン酸のうちの少なくとも一方を含む請求項１から４の何れか１項に記載のポリオキシメチレン組成物。
【請求項６】
前記安定剤は、酸化防止剤および酸捕捉剤のうち少なくとも一方を含む請求項１から５の何れか１項に記載のポリオキシメチレン組成物。
【請求項７】
前記帯電防止剤は、グリセロールモノステアレートを含む請求項１から６の何れか１項に記載のポリオキシメチレン組成物。
【請求項８】
平均粒子サイズ３０μｍを有し分子量２百万を有する超高分子量ポリエチレンを３重量％から１０重量％の範囲でさらに含む請求項１から７の何れか１から７の何れか１項項に記載のポリオキシメチレン組成物。
【請求項９】
平均粒子サイズ１．５μｍを有するチタン酸カリウム粉末を０．５重量％から１．０重量％の範囲でさらに含む請求項１から８の何れか１項に記載のポリオキシメチレン組成物。
【請求項１０】
体積平均粒子半径１μｍを有する炭酸カルシウムを０．５重量％から２．０重量％の範囲でさらに含む請求項１から９の何れか１項に記載のポリオキシメチレン組成物。
【請求項１１】
平均粒子サイズ２０ｎｍを有するナノグレード二酸化ケイ素を０．５重量％から２重量％の範囲でさらに含む請求項１から１０の何れか１項に記載のポリオキシメチレン組成物。
【請求項１２】
平均粒子サイズ１μｍを有する二酸化チタンを０．５重量％から２重量％の範囲でさらに含む請求項１から１１の何れか１項に記載のポリオキシメチレン組成物。
【請求項１３】
メルトフローレート２８ｇ／１０ｍｉｎを有する５％の低密度ポリエチレンをさらに含む請求項１から１２の何れか１項に記載のポリオキシメチレン組成物。
【請求項１４】
負荷２．５ｇ、速度８インチ／秒、相対湿度１３％から１７％の環境湿度、および３℃から１０℃の環境温度で６００，０００回往復後の条件において、１μｍ以下の最大摩耗深さおよび１０μｍ２以下の摩耗面積のうち少なくとも一方のマイクロ摩耗減量を有するランプであって、
３．３重量％の１，３−ジオキソランをコモノマとして含む９０．５重量％から９２．５重量％のポリオキシメチレン共重合体と、
１．０重量％から３．０重量％の無機充填剤と、
３．０重量％から１０．０重量％の潤滑剤と、
１．０重量％から３．０重量％の核形成剤と、
０．５重量％から１．０重量％の安定剤と、
０．５重量％から２．０重量％の帯電防止剤とを含むランプ。
【請求項１５】
負荷２．５ｇ、速度８インチ／秒、相対湿度５０％から６０％の環境湿度、および２２℃から６０℃の環境温度で６００，０００回往復後の条件において、０．５μｍ以下の最大摩耗深さおよび５μｍ２以下の摩耗面積のうち少なくとも一方のマイクロ摩耗減量を有するマイクロ摩耗耐性ポリオキシメチレン組成物であって、
３．３重量％の１，３−ジオキソランをコモノマとして含む９０．５重量％から９２．５重量％のポリオキシメチレン共重合体と、
０．５重量％から３．０重量％の無機充填剤と、
３．０重量％から１０．０重量％の潤滑剤と、
１．０重量％から３．０重量％の核形成剤と、
０．５重量％から１．０重量％の安定剤と、
０．５重量％から２．０重量％の帯電防止剤とを含むマイクロ摩耗耐性ポリオキシメチレン組成物。
【請求項１６】
前記潤滑剤は、変性ポリオレフィンである請求項１５に記載のポリオキシメチレン組成物。
【請求項１７】
前記変性ポリオレフィンは、無水マレイン酸変性ポリオレフィンを含む請求項１６に記載のポリオキシメチレン組成物。
【請求項１８】
前記無機充填剤は、平均粒子サイズが１００ｎｍ以下のナノグレード酸化亜鉛微粒子である請求項１５から１７の何れか１項に記載のポリオキシメチレン組成物。
【請求項１９】
前記核形成剤は、モンタン酸のナトリウム塩および長鎖の直鎖カルボン酸のうちの少なくとも一方を含む請求項１５から１８の何れか１項に記載のポリオキシメチレン組成物。
【請求項２０】
前記安定剤は、酸化防止剤および酸捕捉剤のうち少なくとも一方を含む請求項１５から１９の何れか１項に記載のポリオキシメチレン組成物。
【請求項２１】
前記帯電防止剤は、グリセロールモノステアレートを含む請求項１５から２０の何れか１項に記載のポリオキシメチレン組成物。
【請求項２２】
平均粒子サイズ３０μｍを有し分子量２百万の超高分子量ポリエチレンを３重量％から４重量％の範囲でさらに含む請求項１５から２１の何れか１項に記載のポリオキシメチレン組成物。
【請求項２３】
平均粒子サイズ１．５μｍを有するチタン酸カリウム粉末を０．５重量％から１．０重量％の範囲でさらに含む請求項１５から２１の何れか１項に記載のポリオキシメチレン組成物。
【請求項２４】
体積平均粒子半径１μｍを有する炭酸カルシウムを０．５重量％から２．０重量％の範囲でさらに含む請求項１５から２１の何れか１項に記載のポリオキシメチレン組成物。
【請求項２５】
平均粒子サイズ２０ｎｍを有するナノグレード二酸化ケイ素を０．５重量％から２重量％の範囲でさらに含む請求項１５から２１の何れか１項に記載のポリオキシメチレン組成物。
【請求項２６】
平均粒子サイズ１μｍを有する二酸化チタンを０．５重量％から２．０重量％の範囲でさらに含む請求項１５から２１の何れか１項に記載のポリオキシメチレン組成物。
【請求項２７】
メルトフローレート２８ｇ／１０ｍｉｎを有する低密度ポリエチレンをさらに含む請求項１５から２６の何れか１項に記載のポリオキシメチレン組成物。
【請求項２８】
負荷２．５ｇ、速度８インチ／秒、相対湿度５０％から６０％の環境湿度、および２２℃から６０℃の環境温度で６００，０００回往復後の条件において、０．５μｍ以下の最大摩耗深さおよび５μｍ２以下の摩耗面積のうち少なくとも一方のマイクロ摩耗減量を有するランプであって、
３．３重量％の１，３−ジオキソランをコモノマとして含む９０．５重量％から９２．５重量％のポリオキシメチレン共重合体と、
０．５重量％から３．０重量％の無機充填剤と、
３．０重量％から１０．０重量％の潤滑剤と、
１．０重量％から３．０重量％の核形成剤と、
０．５重量％から１．０重量％の安定剤と、
０．５重量％から２．０重量％の帯電防止剤とを含むランプ。
【発明の詳細な説明】
【関連出願】
【０００１】
本出願は、２０１０年３月２９日に提出された米国仮特許出願第６１／３１８，７８４からの利益を主張する。
【技術分野】
【０００２】
本発明は、概して耐久性ポリオキシメチレン組成物、および耐久性ポリオキシメチレン組成物を含むランプに関する。特に本発明は、高湿高温条件において、あるいは低湿低温条件において、優れたマイクロ摩耗耐久特性を有する耐久性ポリオキシメチレン組成物ならびに耐久性ポリオキシメチレン組成物を含むランプに向けられている。
【背景技術】
【０００３】
ポリオキシメチレン樹脂は、そのバランスの取れた機械的特性、顕著な耐化学性およびすべり特性、ならびに良好な摩擦摩耗性能により、エンジニアリング樹脂として広く使用されている。近年、このようなポリオキシメチレン樹脂を、ハードディスクドライブのランプ用材料として使用する試みが成されてきている。例えば、米国特許公報２００８／００３７１７５は、ポリオキシメチレン樹脂と顔料とを含んだハードディスクドライブ用のランプを開示している。ランプは、２０μｇ／ｇ以下のガス放出レベルを有する。米国特許番号７，０８８，５５５は、２．６ＧＰａ以上の表面硬度を有するランプを開示している。
【先行技術文献】
【特許文献】
【０００４】
【特許文献１】米国特許出願公開第２００８／００３７１７５号明細書
【特許文献２】米国特許第７，０８８，５５５号明細書
【特許文献３】米国特許第７，３５５，８１６号明細書
【特許文献４】米国特許第７，２５６，９６６号明細書
【０００５】
しかしながら前述の従来技術においては、優れたマイクロ摩耗耐久特性を有するポリオキシメチレン樹脂に対する記載はまだ成されておらず、またさらに、ポリオキシメチレン樹脂製ランプからの摩耗粉を低減する試みに対する提案は見出されていない。
【発明の概要】
【０００６】
本発明は、マイクロ摩耗耐久特性、高い機械的安定性および高い成形性を持つ。マイクロ摩耗耐性の作用は、ローディング／アンローディングに必要なエネルギー量を減少させることであり、サスペンションアームのリフト機構がランプ表面をこする時に生ずる摩耗粉の量も低減する。
【０００７】
本発明の１つの側面は、耐久性ポリオキシメチレン組成物を提供する。本発明の耐久性ポリオキシメチレン組成物は、優れたマイクロ摩耗耐久特性を持つ。本発明の１つの側面におけるポリオキシメチレン組成物は、負荷２．５ｇ、往復６００，０００回、速度８インチ／秒、低環境湿度および低環境温度の条件下で、摩耗面積１０μｍ２以下のマイクロ摩耗減量、あるいは最大摩耗深さ１μｍのマイクロ摩耗減量を示す。
【０００８】
本発明の他の側面は、耐久性ポリオキシメチレン組成物を提供する。本発明の耐久性ポリオキシメチレン組成物は、優れたマイクロ摩耗耐久特性を持つ。本発明の他の側面におけるポリオキシメチレン組成物は、負荷２．５ｇ、往復６００，０００回、速度８インチ／秒、高環境湿度および高環境温度の条件下で、摩耗面積１０μｍ２以下のマイクロ摩耗減量、あるいは最大摩耗深さ１μｍのマイクロ摩耗減量を示す。
【０００９】
本発明の他の側面は、耐久性ポリオキシメチレン組成物を含むランプを提供する。本発明のランプは、負荷２．５ｇ、往復６００，０００回、速度８インチ／秒、低環境湿度および低環境温度の条件下で、摩耗面積１０μｍ２以下のマイクロ摩耗減量、あるいは最大摩耗深さ１μｍのマイクロ摩耗減量を示してよい。
【００１０】
本発明の他の側面は、耐久性ポリオキシメチレン組成物を含むランプを提供する。本発明のランプは、負荷２．５ｇ、往復６００，０００回、速度８インチ／秒、高環境湿度および高環境温度の条件下で、摩耗面積１０μｍ２以下のマイクロ摩耗減量、あるいは最大摩耗深さ１μｍのマイクロ摩耗減量を示してよい。
【００１１】
本発明の１つの実施形態においては、高湿度条件は、５０％から６０％の相対湿度範囲である。
【００１２】
本発明の他の実施形態においては、低湿度条件は、１３％から１７％の相対湿度範囲である。
【００１３】
本発明の１つの実施形態においては、高温条件は、２２℃から６０℃の温度範囲である。
【００１４】
本発明の１つの実施形態においては、低温条件は、３℃から１０℃の温度範囲である。
【００１５】
本発明のポリオキシメチレン組成物は、３．３重量％の１，３−ジオキソランをコモノマとして含む９０．５重量％から９２．５重量％のポリオキシメチレン共重合体、０．５重量％から３．０重量％の無機充填剤、３．０重量％から１０．０重量％の潤滑剤、１.０重量％から３.０重量％の核形成剤、０．５重量％から１．０重量％の安定剤、および０．５重量％から２．０重量％の帯電防止剤を含む。
【００１６】
本発明のポリオキシメチレン組成物において、ポリオキシメチレン共重合体は、６２Ｍｐａ（ＩＳＯ  ５２７）の引張強度、および２７ｇ／１０ｍｉｎ（ＩＳＯ  １１３３）のメルトフローレートを有してよい。
【００１７】
本発明のポリオキシメチレン組成物において、潤滑剤は変性ポリオレフィンであってよい。
【００１８】
本発明のポリオキシメチレン組成物において、変性ポリオレフィンは、無水マレイン酸変性ポリオレフィンであってよい。
【００１９】
本発明のポリオキシメチレン組成物において、無機充填剤は、平均粒子サイズが１００ｎｍ以下のナノグレード酸化亜鉛微粒子であってよい。
【００２０】
本発明のポリオキシメチレン組成物において、核形成剤は、モンタン酸のナトリウム塩および長鎖の直鎖カルボン酸のうちの少なくとも一方であってよい。例えば、核形成剤は、Ｃｌａｒｉａｎｔ製Ｌｉｃｏｍｏｎｔ  Ｃａｖ  １０２であってよい。
【００２１】
本発明のポリオキシメチレン組成物において、安定剤は、ＣＩＢＡ製ＩＲＧＡＮＯＸ  １０１０、ＩＲＧＡＮＯＸ  ２５９およびＩＲＧＡＮＯＸ  １０９８、ＭＥＬＡＭＩＮＥ、ステアリン酸カルシウム、およびＰＡＬＭＯＷＡＸ（仕様書ＥＢＳ−ＳＰ）の混合物であってよい。
【００２２】
本発明のポリオキシメチレン組成物において、帯電防止剤は、グリセロールモノステアレートであってよい。
【００２３】
本発明のポリオキシメチレン組成物は、平均粒子サイズ３０μｍを有する分子量２百万の超高分子量ポリエチレンを、３重量％から４重量％の範囲でさらに含んでもよい。
【００２４】
本発明のポリオキシメチレン組成物は、平均粒子サイズ１．５μｍを有するチタン酸カリウム粉末を、０．５重量％から２．０重量％の範囲でさらに含んでもよい。
【００２５】
本発明のポリオキシメチレン組成物は、体積平均粒子半径１μｍの炭酸カルシウムを、０．５重量％から２．０重量％の範囲でさらに含んでもよい。
【００２６】
本発明のポリオキシメチレン組成物は、平均粒子サイズ２０ｎｍのナノグレード二酸化ケイ素を、０．５重量％から２．０重量％の範囲でさらに含んでもよい。
【００２７】
本発明のポリオキシメチレン組成物は、平均粒子サイズ１μｍの二酸化チタンを、０．５重量％から２．０重量％の範囲でさらに含んでもよい。
【００２８】
本発明のポリオキシメチレン組成物は、ＣＩＢＡ製ＩＲＧＡＮＯＸ  １０１０、ＩＲＧＡＮＯＸ  ２５９およびＩＲＧＡＮＯＸ  １０９８、ＭＥＬＡＭＩＮＥ、ステアリン酸カルシウム、およびＰＡＬＭＯＷＡＸ（仕様書ＥＢＳ−ＳＰ）等の安定剤を、０．５重量％から１．０重量％の範囲でさらに含んでもよい。
【００２９】
本発明のポリオキシメチレン組成物は、メルトフローレート２８ｇ／１０ｍｉｎの低密度ポリエチレンをさらに含んでもよい。
【００３０】
本発明のポリオキシメチレン組成物は、寸法２ｍｍ×３ｍｍのペレット形状であってよい。
【００３１】
本発明のポリオキシメチレン組成物は、中空カラム形状であってよい。
【００３２】
本発明のこれらおよびその他の目的は、様々な図面中に説明されている好ましい実施形態の以下の詳細な記載を読めば、当業者には明らかとなるであろう。
【発明を実施するための形態】
【００３３】
本発明は概して耐久性ポリオキシメチレン組成物ならびにロード／アンロードランプ構造に関する。ロード／アンロードランプ構造は、磁気ヘッドを回転ディスクから離しておくために使用される。サスペンションアームは、ハードディスクドライブ内で高速回転している情報記録ディスクとの間で情報の読み書きを行うための磁気ヘッドを保持する。近年のハードディスクドライブにおいては、ディスクが非動作モードにある場合に、記録ディスクから間隔を空けてヘッドを保持する磁気ヘッドの退避場所としてランプが備えられている。
【００３４】
本発明の第１の側面は、耐久性ポリオキシメチレン組成物を提供する。本発明の耐久性ポリオキシメチレン組成物は、優れたマイクロ摩耗耐久特性を持つ。本発明の１つの側面におけるポリオキシメチレン組成物は、負荷２．５ｇ、往復６００，０００回、速度８インチ／秒、低環境湿度および低環境温度の条件下で、摩耗面積１０μｍ２以下あるいは最大摩耗深さ１μｍのマイクロ摩耗減量を示す。
【００３５】
本発明の他の実施形態においては、低湿度条件は、１３％から１７％の相対湿度範囲である。本発明の他の実施形態においては、低温度条件は、３℃から１０℃の温度範囲である。本発明の１つの好ましい実施形態においては、ポリオキシメチレン組成物はハードドライブに使用するランプを形成する。
【００３６】
本発明の他の側面は、他の耐久性ポリオキシメチレン組成物を提供する。本発明の耐久性ポリオキシメチレン組成物はまた、優れたマイクロ摩耗耐久特性を持つ。本発明の他の側面におけるポリオキシメチレン組成物は、負荷２．５ｇ、往復６００，０００回、速度８インチ／秒、高環境湿度および高環境温度の条件下で、摩耗面積１０μｍ２以下あるいは最大摩耗深さ１μｍのマイクロ摩耗減量を示す。
【００３７】
本発明の１つの実施形態においては、高湿度条件は、５０％から６０％の相対湿度範囲である。本発明の他の実施形態においては、高温度条件は、２２℃から６０℃の温度範囲である。本発明の１つの好ましい実施形態においては、ポリオキシメチレン組成物はハードドライブに使用するランプを形成する。
【００３８】
本発明のポリオキシメチレン組成物は、ポリオキシメチレン共重合体、無機充填剤、潤滑剤、核形成剤、安定剤、および帯電防止剤等のいくつかの構成成分を含む。ポリオキシメチレン組成物は、３．３重量％の１，３−ジオキソランをコモノマとして含む９０．５重量％から９２．５重量％のポリオキシメチレン共重合体を含む。例えば、ポリオキシメチレン共重合体は、６２Ｍｐａの引張強度（ＩＳＯ  ５２７）、および２７ｇ／１０ｍｉｎのメルトフローレート（ＩＳＯ  １１３３）を有してよい。
【００３９】
ポリオキシメチレン組成物は、３．０重量％から１０．０重量％の潤滑剤を含んでよい。例えば、潤滑剤は、無水マレイン酸変性ポリオレフィン等の変性ポリオレフィンであってよい。本発明のポリオキシメチレン組成物は、メルトフローレート２８ｇ／１０ｍｉｎの低密度ポリエチレンをさらに含んでもよい。加えて、本発明のポリオキシメチレン組成物は、平均粒子サイズ３０μｍ、分子量２百万の超高分子量ポリエチレンを３重量％から４重量％の範囲でさらに含んでもよい。
【００４０】
無機充填剤には様々なものがあり得る。例えば、１つの適切な無機充填剤は、１００ｎｍ以下の平均粒子サイズを有するナノグレード酸化亜鉛微粒子０．５重量％から３．０重量％であってよい。本発明のポリオキシメチレン組成物は、平均粒子サイズ１．５μｍのチタン酸カリウム粉末０．５重量％から２．０重量％、体積平均粒子半径１μｍの炭酸カルシウム０．５重量％から２．０重量％、平均粒子サイズ２０ｎｍのナノグレード二酸化ケイ素０．５重量％から２．０重量％、平均粒子サイズ１μｍの二酸化チタン０．５重量％から２．０重量％等、異なる重量％の他の適切な無機充填剤、あるいはそれらの組み合わせを含んでもよい。
【００４１】
ポリオキシメチレン組成物は、１．０重量％から３．０重量％の核形成剤を含む。例えば、核形成剤は、モンタン酸のナトリウム塩および長鎖の直鎖カルボン酸のうちの少なくとも一方であってよい。例えば、核形成剤は、Ｃｌａｒｉａｎｔ製Ｌｉｃｏｍｏｎｔ  Ｃａｖ  １０２であってよい。
【００４２】
ポリオキシメチレン組成物は、酸化防止剤および酸捕捉剤のうち少なくとも一方等の安定剤を０．５重量％から１．０重量％含む。例えば、安定剤は、ＣＩＢＡ製ＩＲＧＡＮＯＸ  １０１０、ＩＲＧＡＮＯＸ  ２５９およびＩＲＧＡＮＯＸ  １０９８、ＭＥＬＡＭＩＮＥ、ステアリン酸カルシウム、およびＰＡＬＭＯＷＡＸ（仕様書ＥＢＳ−ＳＰ）の混合物であってよい。
【００４３】
ポリオキシメチレン組成物は、０．５重量％から２．０重量％の帯電防止剤を含む。例えば、帯電防止剤はグリセロールモノステアレートであってよい。
【００４４】
ランプを形成する処理に加えて、本発明のポリオキシメチレン組成物を処理してぺレットを形成してもよい。例えばペレットは、寸法２ｍｍ×３ｍｍの中空カラムであってよい。ペレットは、輸送あるいは貯蔵時の使用において有利である。その後ペレットを処理して、必要に応じてランプを形成してもよい。
【００４５】
ここにいくつかの例を挙げて、本発明のマイクロ摩耗耐性ポリオキシメチレン組成物を形成するための段階を示す。
【００４６】
（実施例１）
物質（Ａ）ポリオキシメチレン共重合体（９０．５重量％）、（Ｂ）潤滑剤ＬＤＰＥ（メルトフローレート２８ｇ／１０ｍｉｎ（ＩＳＯ  １１３３））（５．０重量％）、無機充填剤（Ｃ−１）ナノグレード炭酸カルシウム（１．０重量％）および（Ｃ−３）ナノグレード二酸化ケイ素（１．０重量％）、（Ｄ）核形成剤Ｃｌａｒｉａｎｔ製Ｌｉｃｏｍｏｎｔ  Ｃａｖ  １０２（２．０重量％）、および（Ｅ）安定剤ＣＩＢＡ製ＩＲＧＡＮＯＸ  １０１０、ＩＲＧＡＮＯＸ  ２５９およびＩＲＧＡＮＯＸ  １０９８、ＭＥＬＡＭＩＮＥ、ステアリン酸カルシウム、およびＰＡＬＭＯＷＡＸ（０．５重量％）を、高速縦型ミキサ中で２分間よく混合した。混合物（５ＫＧ）は、混合後、原料物質タンクに収めた。
【００４７】
混合物をフィーダによって２軸スクリュー押出し機（φ＝４４ｍｍ）に供給した。供給は３５ｋｇ／ｈｒに設定した。押出し機バレルは１６０−２２０℃に調整した。真空は１０−３０ｃｍＨｇに調整した。溶融組成物を冷却し、３ｍｍ×２ｍｍのペレット形状に切断し、次いで熱風乾燥機により１３０℃で４時間乾燥した。ペレットを注入して、１個あたり０．１７ｇ、１１．６×６．２×５．２ｍｍのランプを形成した。ランプを超音波洗浄器中で洗浄した（第１段階は１％界面活性剤ＶＡＬＴＲＯＮ（登録商標）  ＤＰ９７０３１中、第２から第５段階は脱イオン水中、各段階８分間）。湿ったランプをサイクロン型オーブン中で８５℃、８分間乾燥し、次いで乾燥オーブン中で８５℃、１時間乾燥した。ランプに様々な試験を行った。結果を表２にまとめる。
【００４８】
（実施例２）
以下の点を除き、実施例１の方法と同様な方法を使用した。（Ａ）ポリオキシメチレン共重合体（９１．０重量％）、（Ｂ−１）潤滑剤無水マレイン酸変性ポリオレフィン（７．０重量％）、（Ｃ）無機充填剤チタン酸カリウム粉末（０．５重量％）、（Ｄ）核形成剤Ｃｌａｒｉａｎｔ製Ｌｉｃｏｍｏｎｔ  Ｃａｖ  １０２（１．０重量％）、および（Ｅ）安定剤ＣＩＢＡ製ＩＲＧＡＮＯＸ  １０１０、ＩＲＧＡＮＯＸ  ２５９およびＩＲＧＡＮＯＸ  １０９８、ＭＥＬＡＭＩＮＥ、ステアリン酸カルシウム、およびＰＡＬＭＯＷＡＸ（０．５重量％）。ランプに様々な試験を行った。結果を表２にまとめる。
【００４９】
（実施例３）
以下の点を除き、実施例１の方法と同様な方法を使用した。（Ａ）ポリオキシメチレン共重合体（９１．０重量％）、（Ｂ−２）潤滑剤ＵＨＭＷＰＥ（分子量２百万（ＡＳＴＭ  Ｄ４０２０）、平均粒子サイズ３０μｍ）（７．０重量％）、（Ｃ）無機充填剤チタン酸カリウム粉末（０．５重量％）、（Ｄ）核形成剤Ｃｌａｒｉａｎｔ製Ｌｉｃｏｍｏｎｔ  Ｃａｖ  １０２（１．０重量％）、および（Ｅ）安定剤ＣＩＢＡ製ＩＲＧＡＮＯＸ  １０１０、ＩＲＧＡＮＯＸ  ２５９およびＩＲＧＡＮＯＸ  １０９８、ＭＥＬＡＭＩＮＥ、ステアリン酸カルシウム、およびＰＡＬＭＯＷＡＸ（０．５重量％）。ランプに様々な試験を行った。結果を表２にまとめる。
【００５０】
（実施例４）
以下の点を除き、実施例１の方法と同様な方法を使用した。（Ａ）ポリオキシメチレン共重合体（９２．５重量％）、（Ｂ−１）潤滑剤無水マレイン酸変性ポリオレフィン（５．０重量％）、（Ｃ−４）無機充填剤二酸化チタン粉末（１．０重量％）、（Ｄ）核形成剤Ｃｌａｒｉａｎｔ製Ｌｉｃｏｍｏｎｔ  Ｃａｖ  １０２（１．０重量％）、および（Ｅ）安定剤ＣＩＢＡ製ＩＲＧＡＮＯＸ  １０１０、ＩＲＧＡＮＯＸ  ２５９およびＩＲＧＡＮＯＸ  １０９８、ＭＥＬＡＭＩＮＥ、ステアリン酸カルシウム、およびＰＡＬＭＯＷＡＸ（０．５重量％）。ランプに様々な試験を行った。結果を表２にまとめる。
【００５１】
（実施例５）
以下の点を除き、実施例１の方法と同様な方法を使用した。（Ａ）ポリオキシメチレン共重合体（９１．５重量％）、（Ｂ−１）潤滑剤無水マレイン酸変性ポリオレフィン（５．０重量％）、（Ｃ−２）無機充填剤ナノグレード酸化亜鉛（１．０重量％）、（Ｄ）核形成剤Ｃｌａｒｉａｎｔ製Ｌｉｃｏｍｏｎｔ  Ｃａｖ  １０２（１．０重量％）、および（Ｅ）安定剤ＣＩＢＡ製ＩＲＧＡＮＯＸ  １０１０、ＩＲＧＡＮＯＸ  ２５９およびＩＲＧＡＮＯＸ  １０９８、ＭＥＬＡＭＩＮＥ、ステアリン酸カルシウム、およびＰＡＬＭＯＷＡＸ（１．０重量％）、加えて（Ｆ）帯電防止剤１．０重量％のグリセロールモノステアレート。ランプに様々な試験を行った。結果を表２にまとめる。
【００５２】
（比較例１）
原材料ポリオキシメチレン樹脂ペレット（Ｐｏｌｙｐｌａｓｔｉｃｓ製Ｄｕｒａｃｏｎ  Ｍ９０４４）を１００℃で４時間乾燥した。ペレットを注入して、１個あたり０．４１ｇ、１３．５×８．８×８．６ｍｍのランプを形成した。ランプを超音波洗浄器中で洗浄した（第１段階は１％界面活性剤ＶＡＬＴＲＯＮ（登録商標）  ＤＰ９７０３１中、第２から第５段階は脱イオン水中、各段階８分間）。湿ったランプをサイクロン型オーブン中で８５℃、８分間乾燥し、次いで乾燥オーブン中で８５℃、１時間乾燥した。ランプに様々な試験を行った。結果を表３にまとめる。
【００５３】
（比較例２）
原材料ポリオキシメチレン樹脂ペレット（ＤｕＰｏｎｔ製Ｄｅｒｌｉｎ  ５００Ｐ）を１００℃で４時間乾燥した。ペレットを注入して、１個あたり０．１７ｇ、１１．６×６．２×５．２ｍｍのランプを形成した。ランプを超音波洗浄器中で洗浄した（第１段階は１％界面活性剤ＶＡＬＴＲＯＮ（登録商標）  ＤＰ９７０３１中、第２から第５段階は脱イオン水中、各段階８分間）。湿ったランプをサイクロン型オーブン中で８５℃、８分間乾燥し、次いで乾燥オーブン中で８５℃、１時間乾燥した。ランプに様々な試験を行った。結果を表３にまとめる。
【表１】
2011208114.tif 000002
【００５４】
注：（１）＊  ＣＩＢＡ製ＩＲＧＡＮＯＸ  １０１０、ＩＲＧＡＮＯＸ  ２５９およびＩＲＧＡＮＯＸ  １０９８、ＭＥＬＡＭＩＮＥ、ステアリン酸カルシウム、およびＰＡＬＭＯＷＡＸ（仕様書ＥＢＳ−ＳＰ）の混合物。  （２）＊  含有物（Ｂ）は潤滑剤であり、ＬＤＰＥ、変性ＰＥ、あるいはＵＨＭＷＰＥであってよい。含有物（Ｃ）は無機充填剤であり、チタン酸カリウム粉末、ＣａＣＯ３、ナノＺｎＯ、ナノＳｉＯ２、あるいはＴｉＯ２粉末であってよい。
【００５５】
以下の試験結果は、次の条件下で６００，０００回往復させた後得られた。  （１）負荷２．５ｇ  （２）速度８インチ／秒  （３）低環境湿度、あるいは高環境湿度、および  （４）低環境温度、室温、あるいは高環境温度。
【表２Ａ】
2011208114.tif 000003
【００５６】
注：１．（Ａ）低湿度／低温度、（Ｂ）高湿度／高温度、（Ｃ）室温。  ２．データは、Ｗｙｋｏ（ＭＨＴ−ＩＩＩ）機で測定した（異なるブランドの機械は異なる試験結果をもたらすかもしれない）。  ３．部品は、サスペンションコンポーネントを有するＣＥＴＲ  Ｍｉｃｒｏ−Ｔｒｉｂｏｍｅｔｅｒ  ＵＭＴ（ロード／アンロードモデル）により試験した。
【００５７】
実施例１は、本発明のポリオキシメチレン組成物の第１の評価を示している。実施例２−４は、実施例１に従って、さらに変更および改良が成されている。実施例５は、比較例と比較して、優れたマイクロ摩耗耐久特性を示している。実施例５は、（Ａ）低湿度／低温度条件、（Ｂ）高湿度／高温度条件、および（Ｃ）室温のいずれにおいても優れたマイクロ摩耗耐久特性を示している。実施例５はまた、摩耗粉の生成が最も少なく、（Ａ）低湿度／低温度条件、（Ｂ）高湿度／高温度条件、および（Ｃ）室温において、優れたマイクロ摩耗耐久特性を示している。
【表２Ｂ】
2011208114.tif 000004
【００５８】
注：１．（Ａ）低湿度／低温度、（Ｂ）高湿度／高温度、（Ｃ）室温。  ２．データは、Ｗｙｋｏ（ＭＨＴ−ＩＩＩ）機で測定した（異なるブランドの機械は異なる試験結果をもたらすかもしれない）。  ３．部品は、サスペンションコンポーネントを有するＣＥＴＲ  Ｍｉｃｒｏ−Ｔｒｉｂｏｍｅｔｅｒ  ＵＭＴ（ロード／アンロードモデル）により試験した。
【表３Ａ】
2011208114.tif 000005
【表３Ｂ】
2011208114.tif 000006
【００５９】
注：１．（Ａ）低湿度／低温度、（Ｂ）高湿度／高温度、（Ｃ）室温。  ２．データは、Ｗｙｋｏ（ＭＨＴ−ＩＩＩ）機で測定した（異なるブランドの機械は異なる試験結果をもたらすかもしれない）。  ３．部品は、サスペンションコンポーネントを有するＣＥＴＲ  Ｍｉｃｒｏ−Ｔｒｉｂｏｍｅｔｅｒ  ＵＭＴ（ロード／アンロードモデル）により試験した。
【００６０】
当業者は、本発明の教示を保持しながら、装置および方法における多くの変更や修正に容易に気づくであろう。従って、上記の開示は、添付の請求項の範囲によってのみ限定されるものと解釈されるべきである。